(57)【特許請求の範囲】
【請求項１】
Ａ層とＢ層との積層構造を有する皮膚貼着用ゲルシートであって、前記Ａ層及び前記Ｂ層が、高分子マトリックス、水及び多価アルコールを含むハイドロゲルであり、前記高分子マトリックスが、（メタ）アクリルアミド系単量体である単官能単量体と、架橋性単量体との共重合体であり、前記Ａ層には、さらにポリビニルアルコールが含まれ、前記Ａ層の２３℃、１０Ｈｚにおける貯蔵弾性率が１２０００〜４００００Ｐａであり、前記Ｂ層の２３℃、１０Ｈｚにおける貯蔵弾性率が２０００〜１００００Ｐａであり、前記Ａ層のベークライト板に対する粘着力が０．１〜２．０Ｎ／２０ｍｍであり、前記Ｂ層のベークライト板に対する粘着力が２．５〜１５Ｎ／２０ｍｍである前記皮膚貼着用ゲルシート。
【請求項２】
厚みが０．２ｍｍ〜２．０ｍｍである請求項１に記載の皮膚貼着用ゲルシート。
【請求項３】
前記Ａ層と前記Ｂ層の厚み比率が、Ａ／Ｂ＝０．２５〜３．５である請求項１又は２に記載の皮膚貼着用ゲルシート。
【請求項４】
前記Ａ層及び前記Ｂ層の１０Ｈｚにおける交流インピーダンスが、ともに１０００Ω以下である請求項１〜３のいずれか１項に記載の皮膚貼着用ゲルシート。
【請求項５】
前記Ａ層の表面を皮膚に貼り付けて用いる皮膚貼着用ゲルシートである請求項１〜４のいずれか１項に記載の皮膚貼着用ゲルシート。
【発明の詳細な説明】
【技術分野】
【０００１】
本発明は、ゲルシートに関する。特に、肌へのダメージ軽減が必要な脳波測定や高齢者リハビリに用いられる生体用電極、医療用テープ等における皮膚貼着用ゲルシートに関する。
【背景技術】
【０００２】
ゲルシートは、生体に貼付するサージカルテープや、種々の医療用機器類の固定用テープ、生体に貼付する生体電極用パッド、心電図用電極、建材や電子材料等の工業用粘着テープ等として好適に用いられている。それぞれの用途によってゲルシートに求められる特性は異なる。【０００３】
例えば、固定用テープは、肌にしっかり固定されるとともに、貼付時の蒸れ、カブレや剥離時のダメージを低減することが求められ、また、生体電極用パットでは、長時間貼付することから皮膚に対する粘着性に加え、電極エレメント側の粘着力も維持する必要がある。【０００４】
近年の高齢化に伴い、医療用電極（脳波測定用、リハビリ用筋刺激電極）において、より簡素且つ測定精度の良いものが求められている。例えば、脳波測定では、従来はセルロース繊維に生理食塩水を含ませたものを電極としていたが、セルロース繊維の水の保持が悪く、経時での水分量変化、測定時のハンドリングに難があった。【０００５】
そこで、特許文献１等では、心電をとるためにハイドロゲルを使用することが提案されている。しかし、元々皮膚に固着するための設計上、ゲル素材に軟らかさや粘着力を有するため、頭皮に電極をセットしたときに、髪の毛が粘着媒体に絡むことがあったり、皮膚の微小な凹凸に追従してしまうため、剥離時において皮膚にダメージを与えることが課題であった。また、ハイドロゲルは非常に軟らかい素材であることから、脳波測定等の点接触による測定では電極の凸部の押し圧に負けて破損してしまう可能性もある。
【先行技術文献】
【特許文献】
【０００６】
【特許文献１】特表２０１６−５０１０４９号公報
【発明の概要】
【発明が解決しようとする課題】
【０００７】
そこで本発明は、上記従来の状況に鑑み、脳波測定等において、皮膚側の粘着力が肌に合った処方（粘着力が低く、端子等の先端加圧にも耐えられるゲル）であるとともに、皮膚とは反対側の電極エレメントに対しては十分な粘着力を有するゲルシートを提供することを目的とする。
【課題を解決するための手段】
【０００８】
本発明者らが鋭意検討を行った結果、異なる組成を有するゲルを積層させ、皮膚に貼着する側とその反対側とで異なるレオロジー特性を持たせ、皮膚側を反対側よりも硬くすることで、デリケートな肌へのダメージが小さい粘着性及び反発性を有するゲルシートが得られることを見出し、発明を完成した。すなわち、本発明の要旨は以下のとおりである。
（１）Ａ層とＢ層との積層構造を有するゲルシートであって、前記Ａ層の２３℃、１０Ｈｚにおける貯蔵弾性率が１２０００〜４００００Ｐａであり、前記Ｂ層の２３℃、１０Ｈｚにおける貯蔵弾性率が２０００〜１００００Ｐａである前記ゲルシート。
（２）前記Ａ層のベークライト板に対する粘着力が、０．１〜２．０Ｎ／２０ｍｍであり、前記Ｂ層のベークライト板に対する粘着力が、２．５〜１５Ｎ／２０ｍｍである前記（１）に記載のゲルシート。
（３）厚みが０．２ｍｍ〜２．０ｍｍである前記（１）又は（２）に記載のゲルシート。
（４）前記Ａ層と前記Ｂ層の厚み比率が、Ａ／Ｂ＝０．２５〜３．５である前記（１）〜（３）のいずれか一つに記載のゲルシート。
（５）前記Ａ層及び前記Ｂ層が、高分子マトリックス、水及び多価アルコールを含むハイドロゲルであり、前記高分子マトリックスが、（メタ）アクリルアミド系単量体及び（メタ）アクリル酸エステルから選択される一種以上の単官能単量体と、架橋性単量体との共重合体である前記（１）〜（４）のいずれか一つに記載のゲルシート。
（６）前記Ａ層に、さらにポリビニルアルコールが含まれる前記（５）に記載のゲルシート。
（７）前記Ａ層及び前記Ｂ層の１０Ｈｚにおける交流インピーダンスが、ともに１０００Ω以下である前記（１）〜（６）のいずれか一つに記載のゲルシート。
（８）前記Ａ層の表面を皮膚に貼り付けて用いる皮膚貼着用ゲルシートである前記（１）〜（７）のいずれか一つに記載のゲルシート。【０００９】
本明細書は本願の優先権の基礎となる日本国特許出願番号2016-193461号、2017-041815号の開示内容を包含する。
【発明の効果】
【００１０】
本発明によれば、複数の層で構成し、皮膚に貼着する側の貯蔵弾性率をより高くして硬い層と軟らかい層を形成することで、皮膚及び電極エレメントのそれぞれの被着体に応じた硬さ（反発力、耐久力）と粘着力を発揮し、脳波測定等に用いる電極として、髪の毛に絡み付くことなく、ゲルシートを介して頭皮に電極の凸部を押し付けて固定する用途等に好適に用いることができる。
【図面の簡単な説明】
【００１１】
【図１】本発明に係るゲルシートの実施形態の断面を模式的に示す図である。
【発明を実施するための形態】
【００１２】
以下、本発明を詳細に説明する。
【００１３】
図１に、本発明に係るゲルシートの一実施形態の断面を示す。この実施形態に係るゲルシート１は、Ａ層１０とＢ層２０とを積層して構成される。そして、Ａ層１０の２３℃、１０Ｈｚにおける貯蔵弾性率が１２０００〜４００００Ｐａであり、Ｂ層２０の２３℃、１０Ｈｚにおける貯蔵弾性率が２０００〜１００００Ｐａであることを特徴とする。
【００１４】
このゲルシート１は、生体用電極として好適に用いられ、Ａ層１０を皮膚に貼り付け、Ｂ層２０の表面は電極エレメントに接触させる。Ｂ層２０に比べてＡ層１０が硬く、Ｂ層はより軟らかいため、電極エレメントに対して良好に密着し、電極エレメントとの間に気泡を生じることがない。
【００１５】
また、Ａ層１０のベークライト板に対する粘着力が、０．１〜２．０Ｎ／２０ｍｍであり、Ｂ層２０のベークライト板に対する粘着力が、２．５〜１５Ｎ／２０ｍｍであることが好ましい。Ｂ層２０について、特に好ましくは２．５〜８．０Ｎ／２０ｍｍである。Ａ層の粘着力が小さいため、皮膚から剥がす際にダメージを与えることなく、髪の毛が絡まることがない。Ｂ層側を電極エレメントから取り外さない構成を採用する場合は、Ｂ層の粘着力は高い方が望ましい。
【００１６】
なお、本発明において、ベークライト板に対する粘着力とは、ＪＩＳ  Ｚ０２３７：２００９に準拠し、ゲルシートを１２０ｍｍ×２０ｍｍに切り出し、測定対象のＡ層又はＢ層の側にベークライト板を貼り付けて、２ｋｇの圧着ローラーを１往復させて試験片を作製し、レオメーター（サン科学社製、ＣＲ−５００ＤＸ）を用い、測定条件を角度９０度、速度３００ｍｍ／分として、測定開始点から所定の引き剥がし時点（３０、４０、５０、６０、７０ｍｍ）における応力値（Ｎ／２０ｍｍ）を測定し、３試験（計１５点）の値の平均値をいう。測定は、温度２３±５℃、湿度５５％±１０％の環境下で行うものとする。
【００１７】
Ａ層１０及びＢ層２０は、粘着性及び緩衝性（反発力）を有していることが必要であり、ゲルシートを生体用電極として用いる場合は、さらに導電性を有していることが好ましい。特に、Ａ層１０及びＢ層２０は、人体への用途を考慮して水を含むハイドロゲルから構成することが好ましい。ハイドロゲルは、保水性等に優れ、医療・医薬、食品、土木、バイオエンジニアリング、スポーツ関連等の多岐にわたる分野において用いられている。
【００１８】
前記ハイドロゲルとしては、例えば、高分子マトリックスと、水と、多価アルコールとを含むハイドロゲルが好ましく用いられる。
【００１９】
高分子マトリックスは、一例として、１つのエチレン性不飽和基を有する単官能単量体と、架橋性単量体との共重合体から形成することができるが、これに限定されるものではない。
【００２０】
単官能単量体としては、（メタ）アクリルアミド系単量体や（メタ）アクリル酸エステル等の水溶性モノマーが好ましく用いられる。
【００２１】
この（メタ）アクリルアミド系単量体の具体例としては、（メタ）アクリルアミド、Ｎ，Ｎ−ジメチル（メタ）アクリルアミド、Ｎ，Ｎ−ジエチル（メタ）アクリルアミド等のＮ，Ｎ−ジアルキル（メタ）アクリルアミド、Ｎ−イソプロピル（メタ）アクリルアミド、Ｎ−メチル（メタ）アクリルアミド、Ｎ−エチル（メタ）アクリルアミド、Ｎ−プロピル（メタ）アクリルアミド等のＮ−アルキル（メタ）アクリルアミド；Ｎ−ヒドロキシエチル（メタ）アクリルアミド、Ｎ−ヒドロキシメチル（メタ）アクリルアミド等のＮ−ヒドロキシアルキル（メタ）アクリルアミド；Ｎ−エトキシメチル（メタ）アクリルアミド、Ｎ−プロポキシメチル（メタ）アクリルアミド、Ｎ−ブトキシメチル（メタ）アクリルアミド、Ｎ−イソブトキシメチル（メタ）アクリルアミド、Ｎ−ペントキシメチル（メタ）アクリルアミド、Ｎ−ヘキシロキシメチル（メタ）アクリルアミド、Ｎ−ヘプトキシメチル（メタ）アクリルアミド、Ｎ−オクトキシメチル（メタ）アクリルアミド、Ｎ−エトキシエチル（メタ）アクリルアミド、Ｎ−プロポキシエチル（メタ）アクリルアミド、Ｎ−ブトキシエチル（メタ）アクリルアミド等のＮ−アルコキシアルキル（メタ）アクリルアミド；ジメチルアミノプロピル（メタ）アクリルアミド等のアミノ基含有のカチオン性アクリルアミド系化合物；４−アクリロイルモルフォリン、ｔｅｒｔ−ブチルアクリルアミドスルホン酸等のスルホン酸基含有アニオン性単官能単量体又はその塩；及びこれらの誘導体等が挙げられる。その中でも、（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−メチル（メタ）アクリルアミド、Ｎ−エチル（メタ）アクリルアミド、Ｎ−プロピル（メタ）アクリルアミド、Ｎ−ヒドロキシエチル（メタ）アクリルアミド、Ｎ−ヒドロキシメチル（メタ）アクリルアミド、ジメチルアミノプロピル（メタ）アクリルアミド、４−アクリロイルモルフォリン、ｔｅｒｔ−ブチルアクリルアミドスルホン酸及びその塩からなる群より選択される少なくとも１種等が好ましく用いられるが、これに限定されるものではない。
【００２２】
前記（メタ）アクリル酸エステルの具体例としては、アルキル基の炭素数が１〜１８である（メタ）アクリル酸アルキルエステル、例えば（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ヘキシル、（メタ）アクリル酸ｎ−オクチル、（メタ）アクリル酸イソオクチル、（メタ）アクリル酸２−エチルヘキシル、（メタ）アクリル酸ｎ−ノニル、（メタ）アクリル酸イソノニル、（メタ）アクリル酸ｎ−ペンチル、（メタ）アクリル酸ｎ−デシル、（メタ）アクリル酸イソデシル、（メタ）アクリル酸ｎ−ラウリル、（メタ）アクリル酸トリデシル、（メタ）アクリル酸ｎ−ステアリル等の（メタ）アクリル酸アルキルエステル；（メタ）アクリル酸シクロヘキシル、（メタ）アクリル酸イソボルニル、（メタ）アクリル酸１−アダマンチル等の脂環式（メタ）アクリル酸エステル；（メタ）アクリル酸２−メトキシエチル、（メタ）アクリル酸エトキシエトキシエチル、（メタ）アクリル酸メトキシトリエチレングリコール等の（メタ）アクリル酸メトキシポリエチレングリコール等のアルコキシ基含有（メタ）アクリル酸エステル；（メタ）アクリル酸２−ヒドロキシエチル、（メタ）アクリル酸２−ヒドロキシプロピル、（メタ）アクリル酸２−ヒドロキシ−３−フェノキシプロピル、（メタ）アクリル酸２−ヒドロキシブチル等の（ヒドロキシアルキル基にエーテル結合を介してアリール基が結合していても良い）（メタ）アクリル酸ヒドロキシアルキル；モノ（メタ）アクリル酸グリセリン；モノ（メタ）アクリル酸ポリエチレングリコール及びポリエチレングリコール−ポリプロピレングリコール共重合体等のモノ（メタ）アクリル酸ポリアルキレングリコール；（メタ）アクリル酸ベンジル等の芳香環を有する（メタ）アクリル酸エステル；（メタ）アクリル酸テトラヒドロフルフリル等の複素環を有する（メタ）アクリル酸エステル等が挙げられる。
【００２３】
上記単官能単量体は、上記（メタ）アクリルアミド系単量体に加えて、必要に応じて、（メタ）アクリル酸又はその塩、（メタ）アクリル酸エステル、ビニルピロリドン、ビニルアセトアミド、ビニルホルムアミド等のビニルアミド系単官能単量体；アリルアルコール等の非イオン性単官能単量体、スチレン系単量体等を使用することができる。これらの単官能単量体は、それぞれ、単独で用いても、又は２種以上を組み合わせて用いても良い。なお、本明細書において、（メタ）アクリルは、アクリル又はメタクリルを意味し、（メタ）アクリレートは、アクリレート又はメタクリレートを意味する。
【００２４】
Ａ層及びＢ層における上記単官能単量体に由来する構造単位の含有量は、特に限定されるものではないが、ハイドロゲル全量に対して、１０〜３０重量％の範囲内であることが好ましく、１５〜２５重量％であることがより好ましい。上記単官能単量体に由来する構造単位の含有量が少な過ぎると、ハイドロゲルの保形性が不十分となり、軟らか過ぎたり、ちぎれ易くなったりするおそれがある。また、上記単官能単量体に由来する構造単位の含有量が多過ぎると、水への溶解度の観点から溶解しなくなってしまうため、これらのバランスを考慮して適宜設定される。必要に応じて、Ａ層における単官能単量体の含有量を高くし、Ａ層の貯蔵弾性率が１２０００〜４００００Ｐａになるよう、ゲルを硬くしても良い。
【００２５】
前記架橋性単量体としては、分子内に重合性を有する二重結合を２以上有している単量体を使用することが好ましい。具体的には、Ｎ，Ｎ’−メチレンビス（メタ）アクリルアミド、Ｎ，Ｎ’−エチレンビス（メタ）アクリルアミド、（ポリ）エチレングリコールジ（メタ）アクリレート、（ポリ）プロピレングリコールジ（メタ）アクリレート、グリセリンジ（メタ）アクリレート、グリセリントリ（メタ）アクリレート等の多官能（メタ）アクリルアミド又は（メタ）アクリレート、テトラアリロキシエタン、ジアリルアンモニウムクロライド等が挙げられ、これらは１種又は２種以上を組み合わせて使用することができる。なお、上記分子内に重合性を有する二重結合を２以上有する架橋性単量体として、特許第２８０３８８６号公報に記載された、２個以上の（メタ）アクリロイル基又はビニル基を有しかつ分子量が４００以上の多官能化合物であるポリグリセリン誘導体も使用することができる。
【００２６】
架橋性単量体の添加量は、ハイドロゲル全量に対して、０．０１重量％〜０．１重量％の範囲内であることが好ましい。添加量が少な過ぎる場合、架橋密度が低くなり、形状安定性が乏しくなると同時に、凝集力が低下し、ゲル材自体の保持力が低下し、ゲルの取り扱いが困難となる。また、剥離時に、被着体にゲル材の一部が残留する等、ゲルシートの取り扱い性が悪化する。また、架橋性単量体の添加量が多過ぎると、粘着力が弱くなるとともに、硬く脆いゲルになる可能性がある。
【００２７】
また、ハイドロゲルにおける水の含有量は、特に限定されないが、ハイドロゲル全量に対して、１０〜６０重量％であることが好ましく、１５〜３０重量％であることがより好ましい。水の含有量が少な過ぎると、ハイドロゲルの平衡水分量に対する含水量が少なくなり、ハイドロゲルの吸湿性が強くなり、ハイドロゲルが経時的に変質（例えば、膨潤）することがある。また、水の含有量が多過ぎると、ハイドロゲルの平衡水分量に対する含水量が多くなり、乾燥によるハイドロゲルの収縮や物性変化を生じることがある。
【００２８】
多価アルコールとしては、特に限定されず、例えば、エチレングリコール、トリエチレングリコール、１，６−ヘキサンジオール、１，９−ノナンジオール、プロピレングリコール、ブタンジオール等のジオール；グリセリン、ペンタエリスリトール、ソルビトール等の３価以上の多価アルコール類；ポリエチレングリコール、ポリプロピレングリコール、ポリグリセリン等の多価アルコール縮合体；ポリオキシエチレングリセリン等の多価アルコール変成体等が挙げられる。
【００２９】
多価アルコールの中でも、ハイドロゲルの使用温度領域（例えば室内で使用する場合は２０℃前後）で液状である多価アルコールを用いることが好ましく、具体的には、エチレングリコール、トリエチレングリコール、プロピレングリコール、ポリプロピレングリコール、ポリエチレングリコール、ポリグリセリン及びグリセリン等が好適である。
【００３０】
ハイドロゲルにおける上記多価アルコールの含有量は、特に限定されないが、ハイドロゲル全量に対して、２０〜７０重量％の範囲内であることが好ましく、２５〜６５重量％の範囲内であることがより好ましい。上記多価アルコールの含有量が少な過ぎると、得られるハイドロゲルの保湿力、可塑性が乏しく、水分の蒸散が著しくなり、ハイドロゲルの経時安定性に欠けるとともに、柔軟性にも欠けるため、十分な粘着性が得られないことがある。また、上記多価アルコールの含有量が多過ぎると、高分子マトリックスが保持できる多価アルコールの量を超えてしまい、ハイドロゲルの表面から多価アルコールがブリードアウトすることによる物性変動が生じて、十分な粘着性が得られないことがあるため、これらのバランスを考慮して適宜設定される。
【００３１】
特に、Ａ層１０に対しては、ゲルの柔軟性を維持しつつ、緩衝作用を持たせるために、ポリビニルアルコール等の水溶性合成ポリマーを重合時に混合することでＳ―ＩＰＮ（Semi-Interpenetrating Polymer Network）構造を骨格に付与することができる。ポリビニルアルコール等の水溶性合成ポリマーを含有することにより、Ａ層の貯蔵弾性率が高くなり、ゲルを硬くすることができる。
【００３２】
Ａ層にポリビニルアルコールを含有させる場合、ポリビニルアルコールの重合度は、小さ過ぎると機械的強度向上の効果が得られず、逆に重合度が大き過ぎると、ゲル作製時に調製するモノマー配合液にポリビニルアルコールを溶解する際、粘度上昇が著しく、均一な配合液が調製できないため、これらのバランスを考慮して適宜設定される。好ましくは、粘度平均重合度において、５００〜３０００である。
【００３３】
また、本実施形態で使用されるポリビニルアルコールのケン化度は、小さ過ぎると、配合液調製時の溶解性は向上するが、得られるハイドロゲルの安定性が低下するため好ましくない。逆にケン化度が大き過ぎると、ポリビニルアルコールの溶解性が極端に低下し、配合液の調製が困難になるため、８０〜９８％の範囲内とすることが好ましく、８８〜９８％であることが特に好ましいがこれに限定されるものではない。
【００３４】
Ａ層にポリビニルアルコールを含有させる場合、Ａ層を構成するハイドロゲル全量に対するポリビニルアルコールの含有量は、Ａ層の貯蔵弾性率を１２０００〜４００００Ｐａの範囲内にできれば良く、特に限定されるものではない。含有量が少な過ぎると、Ａ層の機械的強度の改善が見込まれず、逆に含有量が多過ぎると、ポリビニルアルコールがゲル中に溶解しきれず、析出や溶け残りが発生し、均一なゲル体が得られないため、これらのバランスを考慮して適宜設定される。具体的には、ハイドロゲル全量に対して、０．１５〜５重量％とすることが好ましい。
【００３５】
また、Ａ層１０及びＢ層２０には、必要に応じて電解質を含有することができ、これにより、Ａ層１０及びＢ層２０を構成するゲル材に導電性を付与することができる。ゲルシート１を生体用電極として用いる場合は、Ａ層１０及びＢ層２０の１０Ｈｚにおける交流インピーダンスは、ともに１０００Ω以下であることが好ましい。
【００３６】
ゲル材に導電性を付与する場合において、ゲル材における上記電解質の含有量は、Ａ層又はＢ層の全量に対して、０．０５〜１０重量％であることが好ましく、２〜６重量％であることがより好ましい。電解質の含有量が少な過ぎると、インピーダンスが高くなり、導電性が良いとはいえなくなる。また、電解質の含有量が増えるに従ってインピーダンスは低下するが、電解質の含有量が多過ぎると、溶解するのに必要な水の量が多くなり好ましくない。
【００３７】
上記電解質としては特に限定されず、例えば、ハロゲン化ナトリウム（例えば塩化ナトリウム）、ハロゲン化リチウム、ハロゲン化カリウム等のハロゲン化アルカリ金属；ハロゲン化マグネシウム、ハロゲン化カルシウム等のハロゲン化アルカリ土類金属；その他の金属ハロゲン化物等が挙げられる。また、上記電解質として、各種金属の、次亜塩素酸塩、亜塩素酸塩、塩素酸塩、過塩素酸塩、硫酸塩、炭酸塩、硝酸塩、燐酸塩も好適に用いられる。また、上記電解質として、アンモニウム塩、各種錯塩等の無機塩類；酢酸、安息香酸、乳酸等の一価有機カルボン酸の塩；酒石酸等の多価有機カルボン酸の塩；フタル酸、コハク酸、アジピン酸、クエン酸等の多価カルボン酸の一価又は二価以上の塩；スルホン酸、アミノ酸等の有機酸の金属塩；有機アンモニウム塩等も好適である。
【００３８】
また、Ａ層１０及びＢ層２０には、ｐＨを調整する目的で水酸化ナトリウム等の塩基を適宜添加しても良い。
【００３９】
また、Ｂ層２０を電極エレメントに追従させるため、Ｂ層２０をより強固に固着できるようにしても良い。具体的には、タッキファイヤーとして親水性の高分子や粘着性を有する水不溶性高分子を含有させることができる。例えば、親水性の高分子として、ポリアクリル酸又はその塩を使用することができる。ポリアクリル酸またはその塩の添加量としては、特に規定しないが、Ｂ層の全量に対して、０．２５〜２重量％の範囲が好ましい。添加量が少ないと粘着付与の効果がなく、添加量が多くても添加量に比例して大きくなるものではないため、全体のバランスを考慮しての添加が望ましい。
【００４０】
また、粘着性を有する水不溶性高分子として、（メタ）アクリル酸エステル、酢酸ビニル、マレイン酸エステル等の疎水性モノマーやロジン系の樹脂等を添加しても良い。
【００４１】
特に粘着性を有する水不溶性高分子としては、（メタ）アクリル酸エステル、酢酸ビニル、マレイン酸エステル等の疎水性モノマーのいずれかを単独で又は複数を重合させたものが挙げられる。具体的には、イソオクチル（メタ）アクリレート、２−エチルヘキシル（メタ）アクリレート、ブチル（メタ）アクリレート、酢酸ビニル、マレイン酸ジオクチル等の疎水性モノマーのいずれかの単独重合体又は複数の共重合体が例示される。上記モノマー以外にも、エチレン、プロピレン、ブチレン、メチル（メタ）アクリレート、エチル（メタ）アクリレート等の疎水性モノマーのいずれか一つ、又は複数がさらに共重合されていても良い。さらに、シリコーン粘着剤や天然ゴム系、合成ゴム系の粘着剤を含有させることも可能である。これらの中で、アクリル酸エステル共重合体は諸特性に優れ、高粘着性であることから好適に使用される。
【００４２】
粘着性を有する水不溶性高分子をＢ層中に分散させるためには、前記高分子を乳化分散させたエマルジョンを使用することが好ましい。通常、前記エマルジョンの固形分は３０〜６０重量％であり、残りの大部分は水である。
【００４３】
例えば、アクリル酸エステル系共重合樹脂のエマルジョンとして、昭和電工株式会社製の商品名「ポリゾールＰＳＡ  ＳＥ−１７３０」、日信化学工業株式会社製の商品名「ビニブランＡＤＨ−１０４８」等が好適に用いられる。
【００４４】
Ｂ層２０における、粘着性を有する水不溶性高分子の含有量は、最終製品に期待する性能に応じて調節すれば良いが、電極エレメントに対する良好な粘着力を得るためには、Ｂ層の全量に対して３重量％以上添加することが必要である。好ましくは５重量％以上であり、より好ましくは８重量％以上、特に好ましくは１０重量％以上である。また、これらの水不溶性高分子は単独でも粘着剤としての機能を有するため、含有量は多くても差し支えないが、含有量が多過ぎても、粘着力は一定値以上向上せず、また、医療用電極のハイドロゲルとして用いる場合にゲルの導電性も低下するため、これらのバランスを考慮して、Ｂ層全量に対して２０重量％以下とすることが好ましい。より好ましくは１５重量％以下、特に好ましくは１３重量％以下である。
【００４５】
さらに、Ｂ層２０には、必要に応じて、ポリビニルアルコールを分散安定剤として添加することができる。これにより、Ｂ層の粘着力をより向上させることができる。Ｂ層に添加するポリビニルアルコールは、分散安定性を確保するものであるため、ケン化度は５０〜７５％の範囲内であることが好ましい。
【００４６】
Ｂ層２０におけるポリビニルアルコールの含有量は、分散安定性を確保する観点から適宜設定される。好ましくは０．０５〜５重量％である。
【００４７】
さらに、Ａ層１０及びＢ層２０には、必要に応じて、他の添加剤を含有していても良い。他の添加剤としては、例えば、防錆剤、防徴剤、酸化防止剤、消泡剤、安定剤、界面活性剤、着色剤等を挙げることができる。
【００４８】
Ａ層１０及びＢ層２０は、上述の各材料と、重合開始剤、溶媒等を溶解又は均一分散し、加熱又は紫外線照射等を行うことにより重合架橋して得ることができる。重合開始剤は、熱重合開始剤でも光重合開始剤でも良い。重合開始剤の添加量は、重合反応を十分に行い、残存モノマーを低減するためには、ゲル化前配合液１００重量％中、０．０１重量％以上であることが好ましく、重合開始剤の反応残による変色（黄変）や臭気を防ぐため１．０重量％以下であることが好ましい。より好ましくは、０．０５〜０．５重量％である。さらに、紫外線照射により重合する場合には、紫外線の積算照射量は、重合開始剤の含有量等によっても異なるが、例えば１０００ｍＪ／ｃｍ２〜１００００ｍＪ／ｃｍ２の範囲内であることが好ましく、２０００ｍＪ／ｃｍ２〜１００００ｍＪ／ｃｍ２の範囲内であることがより好ましい。
【００４９】
上記光重合開始剤としては、紫外線や可視光線で開裂し、ラジカルを発生するものが好適であり、α−ヒドロキシケトン、α−アミノケトン、ベンジルメチルケタール、ビスアシルフォスフィンオキサイド、メタロセン等が挙げられる。より具体的には、２−ヒドロキシ−２−メチル−１−フェニル−プロパン−１−オン（製品名：ダロキュア１１７３、チバスペシャリティーケミカルズ株式会社製）、１−ヒドロキシ−シクロヘキシル−フェニル−ケトン（製品名：イルガキュア１８４，チバスペシャリティーケミカルズ株式会社製）、１−［４−（２−ヒドロキシエトキシ）−フェニル］−２−ヒドロキシ−２−メチル−プロパン−１−オン（製品名：イルガキュア２９５９、チバスペシャリティーケミカルズ株式会社製）、２−メチル−１−［（メチルチオ）フェニル］−２−モルフォリノプロパン−１−オン（製品名：イルガキュア９０７、チバスペシャリティーケミカルズ株式会社製）、２−ベンジル−２−ジメチルアミノ−１−（４−モルフォリノフェニル）−ブタン−１−オン（製品名：イルガキュア３６９、チバスペシャリティーケミカルズ株式会社製）、２−ヒロドキシ−１−｛４−［４−（２−ヒドロキシ−２−メチル−プロピオニル）−ベンジル］フェニル｝−２−メチル−プロパン−１−オン（製品名：イルガキュア１２７、チバスペシャリティーケミカルズ株式会社製）等が挙げられる。これらは、単独又は複数を組み合わせて使用することが可能である。
【００５０】
ゲルシート１の厚みは、薄過ぎると取り扱い性に難があるため、これらを考慮して適切な厚みが選択される。好ましくは、０．２ｍｍ〜２．０ｍｍの範囲内である。特に、０．３ｍｍ〜１．２ｍｍであることが好ましく、０．５ｍｍ〜１．０ｍｍであることがより好ましい。
【００５１】
ゲルシート１におけるＡ層１０とＢ層２０の厚み比率については、Ａ層の比率が大き過ぎるとＢ層の電極エレメントへの密着を阻害する可能性があり、逆にＢ層の比率が大きくなると横からのゲルのはみ出しの懸念があるため、これらのバランスを考慮して適宜設定される。具体的には、Ａ層１０とＢ層２０の厚み比率Ａ／Ｂは、０．２５〜３．５であることが好ましい。
【００５２】
また、ゲルシート１には、ゲルシートの補強、裁断時の保形性の改善等のため、必要に応じて、面内方向に沿って中間基材が埋め込まれていても良い。この中間基材は、Ａ層１０とＢ層２０の間に挟み込むように埋め込むことができる。あるいは、層間ではなく、Ａ層１０内、又はＢ層２０内のいずれかに埋め込んでも良い。
【００５３】
ゲルシート１中に埋め込まれる中間基材は、具体的な態様として、不織布又は織布から構成することができる。不織布及び織布の材質は、セルロース、絹、麻等の天然繊維や、ポリエステル、ナイロン、レーヨン、ポリエチレン、ポリプロピレン、ポリウレタン等の合成繊維、又はそれらの混紡が使用可能であり、必要に応じて、バインダーを用いても良く、さらに、必要に応じて着色しても良い。
【００５４】
上記不織布の製造方法は特に限定されないが、乾式法や湿式法、スパンボンド法、メルトブローン法、エアレイド法、ケミカルボンド法、サーマルボンド法、ニードルパンチ法、水流交絡法が挙げられる。目付や材質に応じた製法を採用し、目付ムラがないことが中間基材の位置制御のためにより好ましい。織布についても、平織やトリコット、ラッセル等、特に限定されるものではなく、適宜選択することができる。
【００５５】
また、上記織布又は不織布の目付は、中間基材としての所定の物性を得ることができる目付であれば特に限定されないが、例えば、１０〜４０ｇ／ｍ２であることが好ましく、１０〜２８ｇ／ｍ２であることがより好ましい。上記織布又は不織布の目付が小さ過ぎると、ゲルシートの補強等を図ることができなかったり、目付ムラが大きくなることでゲルシート製造時における液の浸透性が場所によって変わり、それによって中間基材の位置が変動する可能性がある。また、目付が大き過ぎると、中間基材が硬くなり、ゲルシート１の皮膚への追従性等が損なわれるおそれや導通性に悪影響を与える可能性があるため、これらのバランスを考慮して適宜設定される。
【００５６】
また、中間基材の材質として半透膜を用いても構わない。この半透膜は、セロハン、酢酸セルロース等によって構成され、織布又は不織布に比べて水や保湿剤を通過させ難いため、Ａ層及びＢ層のそれぞれの製造時における組成をより長期間にわたり保持することができる。
【００５７】
中間基材の厚みは、厚過ぎると液の浸透性が悪くなり、導通性に悪影響を及ぼす場合があり、逆に薄過ぎると、目付が小さ過ぎる場合と同様にゲルシートの補強等を図ることができなくなったり、中間基材の位置が変動する可能性があるため、これらを考慮して適宜設定される。中間基材の厚みは、好ましくは０．０２ｍｍ〜２．０ｍｍ範囲内である。また、０．０２ｍｍ〜０．５ｍｍであることがより好ましく、０．０３〜０．３ｍｍであることが特に好ましい。
【００５８】
ゲルシート１の製造方法としては、Ａ層１０及びＢ層２０の組成、中間基材の材質、厚み等によって細かい条件が異なり、特に限定されるものではない。例えば、中間基材を埋め込む場合には、中間基材に一定以上のテンションをかけた状態で中間基材を空中で保持し、その中間基材の上側及び下側に、モノマー配合液を流し込み、光照射等により重合してシート状とする方法、表面が平滑なシート状のＡ層及びＢ層のゲル材をそれぞれ作製した後、一定以上のテンションをかけた状態で保持している中間基材をこれらのゲル材で挟持し、複合化する方法、あるいは、表面が平滑なシート状のＡ層を作製し、このＡ層の上に、必要に応じて、一定以上のテンションをかけた状態で中間基材を載置し、その中間基材の上にＢ層のモノマー配合液を流し込み、光照射等によりさらに重合させる方法等を適宜採用することができる。また、ゲルシートをロール状に供給して、前述の製造プロセスを連続して行うこともできる。
【００５９】
必要に応じて、ゲルシート１の片面にはベースフィルムを設け、また、ベースフィルムが設けられた面の反対側にはトップフィルムを設けることができる。
【００６０】
上記ベースフィルムとしては、例えば、ポリエステル、ポリオレフィン、ポリスチレン、ポリウレタン等の樹脂からなる樹脂フィルム、紙、前記樹脂フィルムをラミネートした紙等を使用することができる。
【００６１】
これらベースフィルムのゲルシート１と接する面は、離型処理がなされていることが好ましい。離型処理の方法としては、シリコーンコーティング等が挙げられ、特に、熱又は紫外線で架橋、硬化反応させる焼き付け型のシリコーンコーティングが好ましい。離型処理が施されるフィルムとしては、二軸延伸したＰＥＴ（ポリエチレンテレフタレート）フィルム、ＯＰＰ（延伸ポリプロピレン）フィルム等が特に好ましい。
【００６２】
上記トップフィルムとしては、基本的にベースフィルムと同じ材質のものを使用することも可能であるが、トップフィルムを設けた状態で、その上から紫外線照射等を行って重合させる場合には、光重合を妨げないために、光を遮断しない材質のフィルムを選択することが好ましい。
【００６３】
以上のようなゲルシートは、脳波測定等における生体用電極として、Ａ層１０の表面を皮膚に貼り付けて用いることができる。この場合、Ｂ層２０側は、トップフィルムを取り除き、樹脂フィルム上にＡｇ、Ａｇ／ＡｇＣｌ等の金属やカーボン等を含む導電性インクを印刷コーティングして、導電層を形成したものや、又は、樹脂フィルム上に金属箔（アルミ、ステンレス、Ａｇ等）、もしくはカーボン等を練り込んだ導電性フィルムをラミネートして導電層を形成したものを密着させて、電極エレメントとする。Ｂ層２０は、貯蔵弾性率が２０００〜１００００Ｐａであり、Ａ層１０に比べて軟らかいため、電極エレメントに対する追従性が良く、電極エレメントとの間に気泡を生じることがない。
【実施例】
【００６４】
以下、実施例及び比較例に基づき本発明をさらに詳細に説明するが、本発明はこれらの実施例に限定されるものではない。【００６５】
（実施例１）
・Ａ層の組成
Ａ層全量に対して、単官能単量体としてアクリルアミドを２４重量％、架橋性単量体としてＮ，Ｎ’−メチレンビスアクリルアミドを０．０３６重量％、塩化ナトリウム５重量％、グリセリン４０．９重量％を計量し、この混合液に、ポリビニルアルコール（ケン化度８８％）３重量％と、光重合開始剤として２−ヒドロキシ−２−メチル−１−フェニル−プロパン−１−オン（商品名：イルガキュアＩＲ１１７３）０．１重量％と、さらにｐＨ緩衝剤としてクエン酸３Ｎａ、クエン酸をそれぞれ１重量％加え、最後にイオン交換水を加えて全体を１００重量％とし、Ａ層のモノマー配合液を得た。【００６６】
・Ｂ層の組成
Ｂ層全量に対して、単官能単量体としてアクリルアミドを２０重量％、架橋性単量体としてＮ，Ｎ’−メチレンビスアクリルアミドを０．０３２重量％、塩化ナトリウム５重量％、グリセリン４４．９重量％を計量し、この混合液に、光重合開始剤として２−ヒドロキシ−２−メチル−１−フェニル−プロパン−１−オン（商品名：イルガキュアＩＲ１１７３）０．１重量％と、さらにｐＨ緩衝剤としてクエン酸３Ｎａ、クエン酸をそれぞれ１重量％加え、最後にイオン交換水を加えて全体を１００重量％とし、Ｂ層のモノマー配合液を得た。【００６７】
・ゲルシートの製造
得られたＢ層のモノマー配合液を、シリコーンコーティングされたＰＥＴフィルム上に滴下し、一定のクリアランスを通過させることで、液が均一に押し広げられ、厚さが０．６ｍｍになるように固定した。これにメタルハライドランプを使用してエネルギー量５００ｍＪ／ｃｍ２で紫外線照射を行うことにより厚さ０．６ｍｍのＢ層を得た。得られたＢ層の上に、Ａ層のモノマー配合液を滴下し、その上から同じくシリコーンコーティングされたＰＥＴフィルムを被せて、液を均一に押し広げ、厚さが０．３ｍｍになるように固定した。これにメタルハライドランプを使用してエネルギー量３０００ｍＪ／ｃｍ２（Ｂ層に対しては合計３５００ｍＪ／ｃｍ２）の赤外線照射を行い、全厚み０．９ｍｍのゲルシートを得た。なお、ゲルシートの厚みは、両面に貼着しているＰＥＴフィルムを剥がし、マイクロメーターで測定した。【００６８】
（実施例２）
Ａ層及びＢ層の厚みをそれぞれ０．６ｍｍ、０．３ｍｍとした以外は、上記実施例１と同様にしてゲルシートを作製した。【００６９】
（実施例３）
Ａ層におけるポリビニルアルコールの含有量を２重量％とし、グリセリンの含有量を４１．９重量％とした以外は、上記実施例２と同様にしてゲルシートを作製した。【００７０】
（実施例４）
上記実施例１において、Ｂ層のモノマー配合液を下記のように変更した。【００７１】
すなわち、Ｂ層全量に対して、単官能単量体としてアクリルアミドを１８重量％、架橋性単量体としてＮ，Ｎ’−メチレンビスアクリルアミドを０．０３０重量％、塩化ナトリウム２重量％、グリセリン３９．９重量％を計量し、この混合液に、光重合開始剤として２−ヒドロキシ−２−メチル−１−フェニル−プロパン−１−オン（商品名：イルガキュアＩＲ１１７３）０．１重量％と、さらにｐＨ緩衝剤としてクエン酸３Ｎａ、クエン酸をそれぞれ１重量％加え、最後に、水不溶性高分子としてアクリル酸エステル系共重合体のエマルジョン（固形分５０重量％、商品名「ポリゾールＰＳＡ  ＳＥ−１７３０」、昭和高分子株式会社製）を２１．８重量％（固形分１０．９重量％、水１０．９重量％）、分散安定剤として両親媒性高分子であるケン化度が６５％のポリビニルアルコールを０．２重量％添加し、均一になるまで数分間撹拌し、乳白色の配合液を得た。イオン交換水１６重量％を加えて全体を１００重量％とし、Ｂ層のモノマー配合液を得た。【００７２】
このＢ層として上記モノマー配合液を用いた以外は、実施例１と同様にしてゲルシートを作製した。【００７３】
（実施例５）
Ａ層及びＢ層の厚みをそれぞれ０．６ｍｍ、０．３ｍｍとした以外は、上記実施例４と同様にしてゲルシートを作製した。【００７４】
（実施例６）
ゲルシートの製造工程において、中間基材となるナイロンメッシュをＡ層とＢ層の間に埋め込んだ以外は、上記実施例５と同様にしてゲルシートを作製した。【００７５】
（実施例７）
ゲルシートの製造工程において、中間基材となるナイロンメッシュをＡ層とＢ層の間に埋め込んだ以外は、上記実施例２と同様にしてゲルシートを作製した。【００７６】
（実施例８）
上記実施例７のＢ層のモノマー配合液において、タッキファイヤーとしてポリアクリル酸Ｎａ（固形分２０重量％水溶液、商品名「ジュリマーＡＣ−２０Ｈ」、東亜合成社製）を５重量％追加で溶解し、単官能単量体としてのアクリルアミドの含有量を１９重量％とし、水の含有量を２４重量％とした以外は、上記実施例７と同様にしてゲルシートを作製した。【００７７】
（実施例９）
上記実施例８のＡ層及びＢ層のモノマー配合液の組成を表２に示すように変更し、中間基材を埋め込まない以外は、上記実施例８と同様にしてゲルシートを作製した。【００７８】
（実施例１０）
Ａ層及びＢ層のモノマー配合液の組成を表２に示すように変更した以外は、上記実施例８と同様にしてゲルシートを作製した。【００７９】
（比較例１）
積層構造とせず、実施例１におけるポリビニルアルコールを含まないＢ層単体（厚み０．９ｍｍ）からゲルシートを構成した。【００８０】
（比較例２）
Ａ層において、ポリビニルアルコールを含有せず、単官能単量体としてのアクリルアミドの含有量を２０重量％に減らし、架橋性単量体としてのＮ，Ｎ’−メチレンビスアクリルアミドの含有量を０．５重量％に増やし、水の含有量を２８重量％に、グリセリンの含有量を４４．４重量％とした以外は、上記実施例２と同様にしてゲルシートを作製した。【００８１】
（比較例３）
Ａ層として厚み２ｍｍの導電性ゴム（エクシール社製、半導電ゲル（アスカーＣ硬度１５）、ウレタン樹脂製）を採用した以外は、上記実施例２と同様にしてゲルシートを作製した。
【００８２】
（比較例４）
積層構造とせず、実施例１におけるＡ層単体（厚み０．９ｍｍ）からゲルシートを構成した。【００８３】
実施例１〜１０及び比較例１〜４で得られたゲルシートの組成を、表１及び表２にまとめて示す。
【表１】
0006754840.tif 000002
【表２】
0006754840.tif 000003
【００８４】
（ゲルシートの評価）
実施例１〜１０及び比較例１〜４で得られたゲルシートについて、各種試験を行った。【００８５】
・ゲルシートの粘着力測定
ＪＩＳ  Ｚ０２３７：２００９に準拠し、ゲルシートを１２０ｍｍ×２０ｍｍに切り出し、ＰＥＴフィルムを剥がして現れたゲル面（Ａ層又はＢ層）にベークライト板を貼り付けて、２ｋｇの圧着ローラーを１往復して圧着させ、試験片とした。測定にはレオメーター（サン科学社製、ＣＲ−５００ＤＸ）を用い、測定条件は、角度９０度、速度３００ｍｍ／分で行った。測定開始点から所定の引き剥がし時点（３０、４０、５０、６０、７０ｍｍ）における応力値（Ｎ／２０ｍｍ）を測定し、３試験（計１５点）の値の平均値を粘着力とした。測定環境としては、温度２３±５℃、湿度５５％±１０％の環境下で実施した。測定結果を表３及び表４に示す。【００８６】
・ゲルシートの粘着力測定（使用感の評価）
ゲルシートを４０ｍｍ角に切り出し、Ａ層の表面を頭皮に１分間押し当て、その後、ゲルシートを手で剥離し、髪の毛のまとわりつき具合を評価した。痛みを感じないときは○、痛みはないが髪の毛にゲルが付着する場合や髪の毛が引っ張られる場合を△、髪の毛が抜ける場合を×とした。測定環境としては、温度２３±５℃、湿度５５％±１０％の環境下で実施した。評価結果を表３及び表４に示す。【００８７】
・ゲルシートの粘弾性特性
ゲルシートのＡ層及びＢ層のそれぞれの貯蔵弾性率、損失弾性率、及び損失正接（ｔａｎθ）を測定した。具体的には、粘弾性測定装置（アントンパール社製、ＭＲ−１０２）を用い、２３℃、１０Ｈｚの周波数における歪量１％の粘弾性測定を行った。治具は２５φのＳＵＳ製パラレルプレートに２５φのゲル片を貼り合わせ、１Ｎになる荷重点まで押し当てた後、１０Ｈｚにて貯蔵弾性率及び損失弾性率を測定し、その値から損失正接（ｔａｎθ）を算出した。測定結果を表３及び表４に示す。貯蔵弾性率が高いほど、弾性を示すため硬さの指標となる。【００８８】
・ゲルシートの硬さ測定
テンシロン万能試験機（オリエンテック社製、ＲＴＥ−１２１０）により、温度２３±５℃、湿度５５±１０％、試験速度０．１ｍｍ／分の条件にて、ＳＵＳ製の１２φの円柱を押し当て、ゲルシートのヤング率を測定した。前述の条件で２．９８ＮになるまでのＳ−Ｓカーブを測定した。ゲルシートの試験片は２５ｍｍ×４０ｍｍとし、円柱１２φに対して十分な面積を確保した。【００８９】
ヤング率は、２．０Ｎ程度から２．５Ｎ程度の応力になるまでのＳ−Ｓカーブから下記の数式により算出した。
ヤング率＝２点間の応力値の差／断面積×（ゲルシート厚み−２．０Ｎのときの時間×時間当たりの変位量）／歪量（２．０Ｎから２．５Ｎになるまでの変形量）【００９０】
・ゲルシートのショア硬度測定
ＪＩＳ  Ｋ  ７３１２に従い、ゲルシートのＡ層及びＢ層の表面のアスカーＣ硬度を測定した。測定結果を表３及び表４に示す。表３及び表４に示すように、Ａ層の表面のアスカーＣ硬度は９〜４２であり、測定時に押し当てる凸部によって表面がへこんだが、復元した。また、Ｂ層の表面のアスカーＣ硬度は０であり、押し当てる凸部によって表面に傷が発生した。
【００９１】
・ゲルシートの応力緩和力の測定
テンシロン万能試験機（オリエンテック社製、ＲＴＥ−１２１０）により、温度２３±５℃、湿度５５±１０％、試験速度０．１ｍｍ／分の条件にて、ＳＵＳ製の１２φの円柱を押し当て、４０Ｎになるまでの変位を加えた後、４０Ｎになった時点で変位を固定し、４０秒間キープした。そのときの応力緩和値を測定した。得られた値を４０Ｎで割り返して、かけられた応力に対してどれくらい応力値が減少したかを割合で示す。【００９２】
・ゲルシートの電気性能評価
まず、ゲルシートをＡ層及びＢ層に分離させた。次に、Ａ層及びＢ層のそれぞれを２０ｍｍ角に切り出し、得られたＡ層同士あるいはＢ層同士を重ね合わせて試験片とした。それらの試験片をＳＵＳ板で挟み込み、ストレージオシロスコープ（入力電圧１０Ｖ、１０Ｈｚ、抵抗１ＭΩ）の条件により、Ａ層及びＢ層のそれぞれの交流インピーダンス（Ω）を測定した。測定結果を表３及び表４に示す。
【表３】
0006754840.tif 000004
【表４】
0006754840.tif 000005
【００９３】
表３及び表４に示すように、本発明により、それぞれの層で異なる挙動を示すゲルシートが得られ、皮膚側及び電極エレメント側にそれぞれ適した物性を示した。【００９４】
実施例、比較例で得られたゲルシートを、樹脂フィルム上にカーボンを練り込んだ導電性フィルムをラミネートして得られた電極エレメントに積層させたところ、比較例４で得られたゲルシートについては、硬過ぎ、且つ粘着力が低く、電極エレメントに対する追従性がなく密着性が悪かった。
【符号の説明】
【００９５】
１    ゲルシート
１０  Ａ層
２０  Ｂ層【００９６】
本明細書で引用した全ての刊行物、特許及び特許出願はそのまま引用により本明細書に組み入れられるものとする。
【図１】
0006754840.tif 000006